(57)【要約】【課題】  本発明は、複数本のエナメル素線などを用いたリッツ線などの塗料充填絶縁撚線の製造方法において、絶縁塗料の充填の促進を図ったものである。【解決手段】  かゝる本発明は、複数の絶縁素線を撚り合わせた絶縁撚線５０の外周に少なくとも１回の絶縁塗料の塗布とその焼き付けにより、絶縁塗料２０を素線間に充填させる塗料充填処理を行う際、２重ダイス１０を用いるなどして、絶縁塗料圧を上昇させる塗料充填絶縁撚線の製造方法にあり、これによって、絶縁塗料の充填を促進させることができる。【選択図】  図１
2005158625.tif 000002
【特許請求の範囲】
【請求項１】
複数の絶縁素線を撚り合わせた絶縁撚線の外周に少なくとも１回の絶縁塗料の塗布とその焼き付けにより、絶縁塗料を素線間に充填させる塗料充填処理を行い、その後、さらに前記絶縁撚線の外周に複数回の絶縁塗料の塗布とその焼き付けにより、絶縁塗料をオーバーコート被覆させる塗料充填絶縁撚線の製造方法であって、
前記塗料充填処理時、絶縁塗料圧を上昇させることを特徴とする塗料充填絶縁撚線の製造方法。
【請求項２】
前記塗料充填処理時、２重ダイスを用い、前記絶縁撚線の外周に絶縁塗料の塗布しつつ、２重ダイスの第１ダイスチップに通した後、当該第１ダイスチップのダイス穴により小径の第２ダイスチップに通して、当該第２ダイスチップ内の絶縁塗料圧を上昇させることを特徴とする請求項１記載の塗料充填絶縁撚線の製造方法。
【請求項３】
前記塗料充填処理時、絶縁塗料圧を上昇させると共に、前記絶縁撚線に超音波振動装置により超音波振動を与えることを特徴とする請求項１又は２記載の塗料充填絶縁撚線の製造方法。
【請求項４】
前記塗料充填処理時の絶縁塗料濃度を通常濃度（３０〜４０％）の１／２程度としたことを特徴とする請求項１又は２記載の塗料充填絶縁撚線の製造方法。
【請求項５】
前記請求項１、２又は４記載のいずれかの塗料充填絶縁撚線の製造方法により、絶縁撚線の撚りピッチが絶縁素線仕上げ径の７０〜９０倍程度で製造されたことを特徴とする塗料充填絶縁撚線。
【請求項６】
前記請求項３又は４記載の充填絶縁撚線の製造方法により、絶縁撚線の撚りピッチが絶縁素線仕上げ径の５５〜９０倍程度で製造されたことを特徴とする塗料充填絶縁撚線。
【発明の詳細な説明】
【技術分野】
【０００１】
本発明は、複数本のエナメル素線などを用いたリッツ線などの塗料充填絶縁撚線の製造方法、及びこれにより得られる塗料充填絶縁撚線に関する。
【背景技術】
【０００２】
エナメル素線などを用いたリッツ線の製造にあたっては、原理的には、先ず複数本のエナメル素線を撚り合わせて絶縁撚線を作り、次に、この撚線の素線間に絶縁塗料を充填させるため、絶縁塗料の塗布とその焼き付けを行い、しかる後、さらに、撚線の外周に絶縁塗料の塗布とその焼き付けにより、オーバーコート被覆を設けている。
【０００３】
このようなリッツ線の製造において、最も重要なことは、素線間の隙間に絶縁塗料を如何にして十分充填させるかである。絶縁塗料の充填が不十分であると、所定の電気的特性が期待できないのみならず、撚線中に不要な空気層が残存することになる。この残存空気はその後の焼き付け工程で膨張して発泡したりする。これにより、外観が損なわれたり、絶縁耐圧性の低下となる。
【０００４】
このため、従来から、素線間に絶縁塗料が充填され易いように、撚線の撚りピッチを粗めにし、絶縁塗料の濃度を通常濃度（３０〜４０％）より希釈化するなどの対策が取られている。しかし、撚りピッチを粗くすると、撚線の集合性（一体性）が低下し、取り扱い中にバラけたり、得られる製品の真円性（撚線断面の真円度）が損なわれるなどの問題が生じる。また、絶縁塗料濃度の希釈化にあっても、希釈化が大きくなるほど、塗料垂れ、皮膜の偏肉などが発生し易く、さらに、希釈剤の混入により発泡なども生じ易くなる。
【０００５】
従って、従来は、撚線の形崩れの生じない範囲で、撚りピッチを粗めに設定する一方、絶縁塗料濃度を適度に希釈化している。このように撚りピッチを粗めにすると、例えば、特許文献１に示すように、撚線の集合性低下を補うため、撚線への絶縁塗料の充填前に、焼付炉に通して空焼き（空通し、３００〜４００℃）することが必要となる。この空焼きにより、素線の絶縁層（エナメル層）同士が焼き付け時の加熱によりある程接着されるため、撚線の集合性が高められ、形崩れが抑えられる。
【特許文献１】特開平１１−２３２９３６号公報
【発明の開示】
【発明が解決しようとする課題】
【０００６】
しかし、上記ような従来方法の場合、空焼き工程が必要とされる上に、常圧（大気圧）下での絶縁塗料の充填のため、撚線の撚りピッチが小さいほど、塗料充填が難しくなることから、あまり撚りピッチが小さくできない。かといって、撚りピッチが大きくなり過ぎても、その隙間に適正量の塗料を充填することは容易ではない。逆に、撚りピッチの大きさにより、撚線の形崩れが生じ易くなるという問題が生じる。
【０００７】
本発明は、このような従来の実情に鑑みてなされたもので、基本的には、絶縁塗料の充填を高圧下で行うべく、例えば、２重ダイスを採用し、又は、これと超音波振動の組み合わせにより、撚線の空焼き工程を不要とする一方、撚線の撚りピッチをより小さい値からより大きい値まで、広範な範囲の撚りピッチに対応したバラエテーに富むリッツ線などを自在に得ることができる塗料充填絶縁撚線の製造方法、及び塗料充填絶縁撚線を提供するものである。
【課題を解決するための手段】
【０００８】
請求項１記載の本発明は、複数の絶縁素線を撚り合わせた絶縁撚線の外周に少なくとも１回の絶縁塗料の塗布とその焼き付けにより、絶縁塗料を素線間に充填させる塗料充填処理を行い、その後、さらに前記絶縁撚線の外周に複数回の絶縁塗料の塗布とその焼き付けにより、絶縁塗料をオーバーコート被覆させる塗料充填絶縁撚線の製造方法であって、
前記塗料充填処理時、絶縁塗料圧を上昇させることを特徴とする塗料充填絶縁撚線の製造方法にある。
【０００９】
請求項２記載の本発明は、前記塗料充填処理時、２重ダイスを用い、前記絶縁撚線の外周に絶縁塗料を塗布しつつ、２重ダイスの第１ダイスチップに通した後、当該第１ダイスチップのダイス穴により小径の第２ダイスチップに通して、当該第２ダイスチップ内の絶縁塗料圧を上昇させることを特徴とする請求項１記載の塗料充填絶縁撚線の製造方法にある。
【００１０】
請求項３記載の本発明は、前記塗料充填処理時、絶縁塗料圧を上昇させると共に、前記絶縁撚線に超音波振動装置により超音波振動を与えることを特徴とする請求項１又は２記載の塗料充填絶縁撚線の製造方法にある。
【００１１】
請求項４記載の本発明は、前記塗料充填処理時の絶縁塗料濃度を通常濃度（３０〜４０％）の１／２程度としたことを特徴とする請求項１又は２記載の塗料充填絶縁撚線の製造方法にある。
【００１２】
請求項５記載の本発明は、前記請求項１、２又は４記載のいずれかの塗料充填絶縁撚線の製造方法により、絶縁撚線の撚りピッチが絶縁素線仕上げ径の７０〜９０倍程度で製造されたことを特徴とする塗料充填絶縁撚線にある。
【００１３】
請求項６記載の本発明は、前記請求項３又は４記載の充填絶縁撚線の製造方法により、絶縁撚線の撚りピッチが絶縁素線仕上げ径の５５〜９０倍程度で製造されたことを特徴とする塗料充填絶縁撚線にある。
【発明の効果】
【００１４】
本発明の塗料充填絶縁撚線の製造方法では、塗料充填処理時、絶縁塗料圧を上昇させるため、例えば２重ダイスを採用している。このため、撚線の撚りピッチが小さい側でも、逆に大きい側でも、素線間の隙間に十分な絶縁塗料を充填することができる。
従って、従来の通常の方法では、必須の工程であった撚線の空焼き工程が不要となり、その分製造コストの逓減が可能となる。この２重ダイスによる絶縁塗料圧の上昇下で、超音波振動を与えれば、さらにより良好な絶縁塗料の充填が得られる。
【００１５】
本発明の塗料充填絶縁撚線の製造方法によると、絶縁塗料の充填が良好に行われるため、撚線の撚りピッチ設定の自由度が大きくなり、より小さい値の撚りピッチからより大きい値の撚りピッチまで、広範な範囲の撚りピッチに対応したバラエテーに富むリッツ線などの塗料充填絶縁撚線が得られる。勿論、十分な絶縁塗料の充填により、その分撚線中の残存空気が少なくなるため、焼付け時における発泡現象の逓減も可能となる。さらに、この結果から、綺麗な外観、高精度の真円性、高い絶縁耐圧性も得られる。また、適度の絶縁塗料濃度の希釈化（通常濃度（３０〜４０％）の１／２程度）により、皮膜の偏肉などの発生も逓減させることができる。
【発明を実施するための最良の形態】
【００１６】
図１は、塗料充填絶縁撚線の製造方法の実施の形態の一例を示したものである。この製造方法では、絶縁塗料の絶縁塗料圧を上昇させるため、２重ダイス１０を用いてある。
この２重ダイス１０は、絶縁塗料２０が注入された矩形の塗料槽３０の上面側にダイスホルダ３１により設置してある。塗料槽３０中には回転するロールコータ４０が設けてあり、この表面に付着された絶縁塗料２０が、２重ダイス１０に通される直前の絶縁撚線５０の外周に塗布されるようになっている。なお、３２は塗料槽３０のロールコータ用の開口である。
【００１７】
２重ダイス１０は、例えば図２〜図３の如き構造としてある。１１は２重ダイス１０の後端側に内蔵された第１ダイスチップ、１２はその先端側に内蔵された第２ダイスチップであり、そのダイス穴の内径は第１ダイスチップ１１のそれより小径にしてある。なお、１３は第１ダイスチップ取付用のチップホルダ、１４は第１ダイスチップ１１と第２ダイスチップ１２間のダイス筒体からなる中空部（塗料加圧室）、１５は塗料加圧室１４に開口された排出口（洩れ口）である。
【００１８】
この構造により、絶縁塗料２０が塗布された直後の絶縁撚線５０が、第１ダイスチップ１１に通されると、先ず、この部分で、絶縁塗料２０が絶縁撚線５０の素線間の隙間に充填される一方、一部の絶縁塗料２０は、絶縁撚線５０と共に塗料加圧室１４側に洩れて供給される。第２ダイスチップ１２側のダイス穴が、第１ダイスチップ１１のそれより小径にしてあるため、絶縁撚線５０の走行が進むにつれて、塗料加圧室１４内の絶縁塗料圧は次第に上昇する。
【００１９】
従って、第２ダイスチップ１２では、高い絶縁塗料圧のもとで絶縁塗料２０の充填が行われる。これにより、絶縁撚線５０の撚りピッチが相当小さいときでも、或いは、逆に撚りピッチが相当大きくとも、良好な塗料充填が可能となる。なお、塗料加圧室１４には、絶縁塗料圧の迅速な上昇のため予め所定の絶縁塗料２０を注入しておいてもよい。絶縁撚線５０の走行時、絶縁塗料２０が中空部１４中に一杯になれば、排出口１５から排出されるため、絶縁塗料圧が所定の一定圧に維持されるようになっている。
【００２０】
このような構造の２重ダイス１０を用いる、図１に示した本発明の塗料充填絶縁撚線の製造方法では、先ず、走行する絶縁撚線５０の外周に、ロールコータ４０により塗料槽３０内から絶縁塗料２０が塗布され、２重ダイス１０により、２段階で絶縁塗料２０の充填が良好に行われる（塗料充填処理）。
【００２１】
このとき、この２重ダイス１０により十分な充填が行われるものの、より良好な充填が促進されるように、本発明では、絶縁塗料２０の濃度を、通常濃度（３０〜４０％）の１／２程度（１５〜２０％）に希釈化してある。この程度の希釈化でれば、皮膜の偏肉などの発生がそれほど問題となることはない。
【００２２】
そして、この後は焼付炉に通して焼き付けする。焼き付け温度は３００〜４００℃程度、線速は２０ｍ／分程度とする。上記塗料充填処理とこの焼き付けの回数は、得られる絶縁撚線の用途や求める電気特性などによって適宜変更可能であるが、少なくとも１回以上、２回程度行えば、通常の電気特性の場合、十分対応することができる。
【００２３】
また、用いる絶縁塗料２０としては、特に限定されないが、ポリウレタン、ポリビニールホルマール、ポリエステル、ポリアミドイミドなどが挙げられる。
【００２４】
この絶縁塗料２０を素線間に充填させる塗料充填処理が終了した後は、さらに、通常のダイス（ダイスチップが１個のもの）を用いた図１と同様の塗料槽３０と焼付炉に導き、絶縁撚線の外周に複数回（例えば８回程度）の絶縁塗料の塗布とその焼き付けを行い、絶縁塗料をオーバーコート被覆させる。このときも、焼き付け温度は３００〜４００℃程度、線速は２０ｍ／分程度とする。絶縁塗料の濃度は、素線間に充填させるための塗布ではないので、通常濃度（３０〜４０％）で行う。その絶縁塗料も、ポリウレタン、ポリビニールホルマール、ポリエステル、ポリアミドイミドなどから選び、塗料充填処理時の絶縁塗料と同一でもよく、異なるものであってもよい。
【００２５】
このオーバーコート被覆により、本発明の目的とする塗料充填絶縁撚線が得られる。この本発明の製造方法による塗料充填絶縁撚線の場合、製造条件によっても異なるが、後述する実施例から、絶縁撚線の撚りピッチが絶縁素線仕上げ径の７０〜９０倍程度で製造することができる。ここで、撚りピッチの倍数は、絶縁素線仕上げ径（絶縁塗料の塗布と焼き付け完了後の外径）をｄ（ｍｍ）、絶縁撚線の撚りピッチをｐ（ｍｍ）としたとき、ｐ／ｄで求められる。例えば、絶縁素線仕上げ径が０．１４６ｍｍ、絶縁撚線の撚りピッチが１０ｍｍのときには、約７０倍となる。
【００２６】
図４は、塗料充填絶縁撚線の製造方法の実施の形態の他の例を示したものである。この製造方法では、絶縁塗料の絶縁塗料圧を上昇させるため、２重ダイス１０を用いると同時に、絶縁撚線５０に超音波振動を与えるため、例えば塗料槽３０内に超音波振動装置６０を設置してある。そして、絶縁撚線５０は、塗料槽３０の２重ダイス１０とは反対側に設けた導入部３３から挿入され、塗料槽３０内の絶縁塗料２０中を通って２重ダイス１０側に通されるようになっている。
【００２７】
従って、２重ダイス１０による塗料充填処理は、上記図１の場合と同様であるが、超音波振動装置６０により、絶縁撚線５０は超音波振動が与えられるため、その振動効果により素線間の隙間には、よりスムーズに絶縁塗料２０が充填されることになる。なお、塗料充填処理時の条件は上記図１の場合と同様である。
【００２８】
この本発明の製造方法による塗料充填絶縁撚線の場合、製造条件によっても異なるが、後述する実施例から、絶縁撚線の撚りピッチが絶縁素線仕上げ径の５５〜９０倍程度で製造することができる。
【００２９】
表１〈実施例１〜６・比較例１〜２〉
先ず、導体径０．１３ｍｍの銅線に１５５℃の耐熱レベルのポリウレタン塗料（絶縁塗料）を塗布、焼き付けして仕上がり外径（絶縁素線仕上げ径）０．１４６ｍｍの耐熱ポリウレタンエナメル銅線（素線）を作成し、これをダブルツイストバンチャーで７本同芯撚りのサンプルリッツ線（絶縁撚線）とした。このとき、サンプルリッツ線の撚りピッチを、同表の如く、７〜１４ｍｍの８種類とした。
【００３０】
この８種類のサンプルリッツ線を、図１に示した、２重ダイスを有する塗料槽に導き、絶縁塗料の塗布とその焼き付けにより、塗料充填処理を２回行った。このとき、絶縁塗料は上記絶縁素線に使用したものと同じポリウレタン塗料で、その濃度は通常濃度の１／２程度である１８％前後とした。焼き付け温度は３５０℃程度、線速は２０ｍ／分程度とした。
【００３１】
次に、図１と同構造であるが、通常のダイス有する塗料槽に導き、絶縁塗料の塗布とその焼き付けにより、オーバーコート被覆を８回行った。このとき、絶縁塗料は上記絶縁素線に使用したものと同じポリウレタン塗料で、その濃度は通常濃度（３５％前後）とした。焼き付け温度は３５０℃程度、線速は２０ｍ／分程度とした。これにより、オーバーコート被覆厚さ０．０４０ｍｍ、絶縁撚線の仕上がり外径０．４８０ｍｍのリッツ線が得られた。
【００３２】
これらの各サンプルリッツ線について、素線間の隙間への絶縁塗料の充填についての「隙間充填」、発泡の有無の「発泡」、撚線真円性についての「断面真円度」、「Ｂ．Ｄ．Ｖ」（絶縁破壊電圧）について調べ評価し、同表に併記した。なお、「隙間充填」については、サンプルのリッツ線を解体し、顕微鏡で観察し、良好な充填のものを○で表示し、製造可能であるが、充填が完全ではないものの要求品質レベルの最低限を保持しているものを△で表示し、要求品質レベル未満のものを×で表示した。「発泡」については、サンプルのリッツ線の外観を顕微鏡で観察し、発泡のないものを○で表示し、発泡がゼロではないものの要求品質レベルの最低限を保持しているものを△で表示し、発泡が多く、要求品質レベル未満のものを×で表示した。「断面真円度」については、サンプルのリッツ線を切断し、その端面を顕微鏡で観察し、ほぼ真円のものを○で表示し、真円ではないものの要求品質レベルの最低限を保持しているものを△で表示し、歪みが大きく、要求品質レベル未満のものを×で表示した。「Ｂ．Ｄ．Ｖ」については、ＪＩＳ・Ｃ・３００３により、同一の線種１０本（ｎ＝１０）についての平均値と最小値を求めた。求めた数値の単位はＫＶである。この数値については最小値が１２．０以上であることが必要とされる。      
【００３３】
【表１】
2005158625.tif 000003
【００３４】
表２〈実施例７〜１２・比較例３〜４〉
表１と同様にして、先ず、導体径０．１３ｍｍの銅線に１５５℃の耐熱レベルのポリウレタン塗料を塗布、焼き付けして仕上がり外径（絶縁素線仕上げ径）０．１４６ｍｍの耐熱ポリウレタンエナメル銅線を作成し、これをダブルツイストバンチャーで７本同芯撚りのサンプルリッツ線とした。このとき、サンプルリッツ線の撚りピッチを、同表の如く、７〜１４ｍｍの８種類とした。
【００３５】
この８種類のサンプルリッツ線を、図２に示した、２重ダイスと超音波振動装置を有する塗料槽に導き、上記表１と同様にして、絶縁塗料の塗布とその焼き付けにより、塗料充填処理を２回行い、その後、通常のダイス有する塗料槽に導き、絶縁塗料の塗布とその焼き付けにより、オーバーコート被覆を８回行った。これにより、オーバーコート被覆厚さ０．０４０ｍｍ、絶縁撚線の仕上がり外径０．４８０ｍｍのリッツ線が得られた。
【００３６】
これらの各サンプルリッツ線について、上記表１と同様にして、「隙間充填」、「発泡」、「断面真円度」、「Ｂ．Ｄ．Ｖ」について調べ評価し、同表に併記した。なお、各評価項目の判定も、上記表１と同様にして行った。
【００３７】
【表２】
2005158625.tif 000004
【００３８】
表３〈比較例５〜１２〉
表１と同様にして、先ず、導体径０．１３ｍｍの銅線に１５５℃の耐熱レベルのポリウレタン塗料を塗布、焼き付けして仕上がり外径（絶縁素線仕上げ径）０．１４６ｍｍの耐熱ポリウレタンエナメル銅線を作成し、これをダブルツイストバンチャーで７本同芯撚りのサンプルリッツ線とした。このとき、サンプルリッツ線の撚りピッチを、同表の如く、７〜１４ｍｍの８種類とした。
【００３９】
この８種類のサンプルリッツ線を、図１と同構造であるが、通常のダイス有する塗料槽に導き、上記表１と同様にして、絶縁塗料の塗布とその焼き付けにより、塗料充填処理を２回行い、その後、通常のダイス有する塗料槽に導き、絶縁塗料の塗布とその焼き付けにより、オーバーコート被覆を８回行った。これにより、オーバーコート被覆厚さ０．０４０ｍｍ、絶縁撚線の仕上がり外径０．４８０ｍｍのリッツ線が得られた。
【００４０】
これらの各サンプルリッツ線について、上記表１と同様にして、「隙間充填」、「発泡」、「断面真円度」、「Ｂ．Ｄ．Ｖ」について調べ評価し、同表に併記した。なお、各評価項目の判定も、上記表１と同様にして行った。
【００４１】
【表３】
2005158625.tif 000005
【００４２】
表４〈比較例１３〜２０〉
表１と同様にして、先ず、導体径０．１３ｍｍの銅線に１５５℃の耐熱レベルのポリウレタン塗料を塗布、焼き付けして仕上がり外径（絶縁素線仕上げ径）０．１４６ｍｍの耐熱ポリウレタンエナメル銅線を作成し、これをダブルツイストバンチャーで７本同芯撚りのサンプルリッツ線とした。このとき、サンプルリッツ線の撚りピッチを、同表の如く、７〜１４ｍｍの８種類とした。
【００４３】
この８種類のサンプルリッツ線を、焼付炉（焼き付け温度は３５０℃程度）に導き、空焼きした後（素線間を仮接着した後）、図１と同構造であるが、通常のダイス有する塗料槽に導き、上記表１と同様にして、絶縁塗料の塗布とその焼き付けにより、塗料充填処理を２回行い、その後、通常のダイス有する塗料槽に導き、絶縁塗料の塗布とその焼き付けにより、オーバーコート被覆を８回行った。これにより、オーバーコート被覆厚さ０．０４０ｍｍ、絶縁撚線の仕上がり外径０．４８０ｍｍのリッツ線が得られた。
【００４４】
これらの各サンプルリッツ線について、上記表１と同様にして、「隙間充填」、「発泡」、「断面真円度」、「Ｂ．Ｄ．Ｖ」について調べ評価し、同表に併記した。なお、各評価項目の判定も、上記表１と同様にして行った。
【００４５】
【表４】
2005158625.tif 000006
【００４６】
表１から、塗料充填処理において、２重ダイスを用いた場合、撚りピッチ１０〜１３ｍｍの範囲において（絶縁撚線の撚りピッチが絶縁素線仕上げ径の７０〜９０倍程度）、特性的に満足できるリッツ線が得られることが判る。なお、塗料充填が不十分な撚りピッチ９ｍｍ以下にあっては、他の項目の評価も不可能であった（以下の例でも同じ）。
また、表２から、塗料充填処理において、２重ダイスと超音波振動装置とを用いた場合、撚りピッチ８〜１３ｍｍの範囲において（絶縁撚線の撚りピッチが絶縁素線仕上げ径の５５〜９０倍程度）、特性的に満足できるリッツ線が得られることが判る。つまり、このケースの場合、特に従来方法では不可能であった撚りピッチの小さい側ても、問題のない製品が得られることが判る。
【００４７】
一方、これに対して、塗料充填処理において、表３から、通常のダイスを用いた場合には、満足のいくリッツ線は一つも得られないことが判る。また、表４から、空焼きした後、通常のダイスを用いた場合には、狭い撚りピッチの範囲（１１〜１２ｍｍ）で、なんとか満足のいくリッツ線が得られることが判る。
【００４８】
なお、上記実施の形態では、塗料充填処理時、絶縁塗料圧を上昇させるにおいて、２重ダイスを用いた場合であったが、本発明はこれに限定されない。例えば、通常のダイスに外部の加圧手段を付設して上昇させることも可能である。また、絶縁撚線に超音波振動を与えるにおいても、超音波振動装置や絶縁撚線を塗料中に浸漬させる方法に限定されず、塗料の塗布された絶縁撚線側に所定の超音波振動が伝えられる方法であればよい。
【図面の簡単な説明】
【００４９】
【図１】本発明に係る塗料充填絶縁撚線の製造方法を実施するための装置系の一例を示した概略説明図である。
【図２】図１の装置系に用いる２重ダイスの一例を示した縦断面図である。
【図３】図２の２重ダイスの平面図である。
【図４】本発明に係る塗料充填絶縁撚線の製造方法を実施するための装置系の他の例を示した概略説明図である。
【符号の説明】
【００５０】
１０・・・２重ダイス、１１・・・第１ダイスチップ、１２・・・第２ダイスチップ、１４・・・中空部（塗料加圧室）、１５・・・排出口（洩れ口）、２０・・・絶縁塗料、３０・・・塗料槽、４０・・・ロールコータ、５０・・・絶縁撚線、６０・・・超
音波振動装置、
【図１】
2005158625.tif 000007
【図２】
2005158625.tif 000008
【図３】
2005158625.tif 000009
【図４】
2005158625.tif 000010